(57)【要約】【課題】高い衛生性および高い環境負荷低減性を有する多層容器の提供。【解決手段】本発明の多層容器は、口部と、肩部と、胴部と、底部とを備え、内層と、外層とを有し、内層が、バージンポリエステルにより構成され、外層が、リサイクルポリエステルにより構成され、内層を構成するバージンポリエステルが、マンガン触媒ポリエステル、チタン触媒ポリエステル、アルミニウム触媒ポリエステル、リチウム触媒ポリエステルおよびゲルマニウム触媒ポリエステルから選択される１以上のポリエステルであることを特徴とする。【選択図】図１
2020183247.tif 000002
【特許請求の範囲】
【請求項１】
口部と、肩部と、胴部と、底部とを備える多層容器であって、
内層と、外層とを有し、
前記内層が、バージンポリエステルにより構成され、
前記外層が、リサイクルポリエステルにより構成され、
前記内層を構成する前記バージンポリエステルが、マンガン触媒ポリエステル、チタン触媒ポリエステル、アルミニウム触媒ポリエステル、リチウム触媒ポリエステルおよびゲルマニウム触媒ポリエステルから選択される１以上のポリエステルであることを特徴とする、多層容器。
【請求項２】
溶出アンチモン濃度が、６ｐｐｂ未満である、請求項１に記載の多層容器。
【請求項３】
前記リサイクルポリエステルの含有量が、前記多層容器に含まれる樹脂材料の総量１００質量部に対し、４０質量部以上９５質量部以下である、請求項１または２に記載の多層容器。
【請求項４】
前記内層の厚さが、０．０１ｍｍ以上０．２１ｍｍ以下である、請求項１〜３のいずれか一項に記載の多層容器。
【請求項５】
加温用容器である、請求項１〜４のいずれか一項に記載の多層容器。
【請求項６】
請求項１〜５のいずれか一項に記載の多層容器を製造するための多層プリフォームであって、
口部と、胴部と、底部とを備え、
内層と、外層とを有し、
前記内層が、バージンポリエステルにより構成され、
前記外層が、リサイクルポリエステルにより構成され、
前記内層を構成する前記バージンポリエステルが、マンガン触媒ポリエステル、チタン触媒ポリエステル、アルミニウム触媒ポリエステル、リチウム触媒ポリエステルおよびゲルマニウム触媒ポリエステルから選択される１以上のポリエステルであることを特徴とする、多層プリフォーム。
【発明の詳細な説明】
【技術分野】
【０００１】
本発明は、多層容器およびこの多層容器の製造に用いる多層プリフォームに関する。
【背景技術】
【０００２】
ポリエチレンテレフタレートなどのポリエステルは、機械的特性、化学的安定性、耐熱性、ガスバリア性および透明性などに優れ、かつ安価であることから、飲料品などを充填する容器などの製造に広く使用されている。
【０００３】
容器の製造に使用されるポリエステルとして、その合成触媒として、アンチモン触媒を使用したもの（以下、アンチモン触媒ポリエステルという）やゲルマニウム触媒を使用したもの（以下、ゲルマニウム触媒ポリエステル）が使用されており、コストの面からアンチモン触媒ポリエステルが特に多く使用されている。
【０００４】
ところで、近年、環境負荷の低減を目的として、使用済みのポリエステル容器を、種々の方法によりリサイクルし得られたポリエステル（以下、リサイクルポリエステルという）を用いた容器の製造が行われている。
【０００５】
しかしながら、ポリエステル容器のリサイクルは、ポリエステル合成に使用した触媒ごとに行われているわけではないため、リサイクルポリエステルには、アンチモン触媒が含有されるおそれが極めて高い。また、ポリエステル容器のリサイクルにおいて汚染物質を完全に除去することは困難である。
【０００６】
そのため、ポリエステル容器のリサイクルを繰り返した場合、除去できなかった汚染物質やアンチモン触媒が蓄積し、これらの内容物への溶出が懸念される。
また、コンビニエンスストアなどにおいては、内容物が充填された容器を正立させ、ホットウォーマー内で加温し販売することが行われているが、このような加温状態の場合に上記アンチモン溶出は特に問題となる。
【発明の概要】
【発明が解決しようとする課題】
【０００７】
本発明は、上記の問題に鑑みてなされたものであり、その解決しようとする課題は、加温状態の場合においてもアンチモン及び汚染物質の内容物への溶出が問題とならない、高い衛生性および高い環境負荷低減性を有する多層容器を提供することである。
また、この多層容器の製造に用いる多層プリフォームを提供することである。
【課題を解決するための手段】
【０００８】
本発明の多層容器は、口部と、肩部と、胴部と、底部とを備え、
内層と、外層とを有し、
内層が、バージンポリエステルにより構成され、
外層が、リサイクルポリエステルにより構成され、
内層を構成するバージンポリエステルが、マンガン触媒ポリエステル、チタン触媒ポリエステル、アルミニウム触媒ポリエステル、リチウム触媒ポリエステルおよびゲルマニウム触媒ポリエステルから選択される１以上のポリエステルであることを特徴とする。
【０００９】
一実施形態において、本発明の多層容器は、溶出アンチモン濃度が、６ｐｐｂ未満である。
【００１０】
一実施形態において、リサイクルポリエステルの含有量は、多層容器に含まれる樹脂材料の総量１００質量部に対し、４０質量部以上９５質量部以下である。
【００１１】
一実施形態において、内層の厚さは、０．０１ｍｍ以上０．２１ｍｍ以下である。
【００１２】
一実施形態において、本発明の多層容器は、加温用容器である。
【００１３】
本発明の多層プリフォームは、上記多層容器を製造するための多層プリフォームであって、
口部と、胴部と、底部とを備え、
内層と、外層とを有し、
内層が、バージンポリエステルにより構成され、
外層が、リサイクルポリエステルにより構成され、
内層を構成するバージンポリエステルが、マンガン触媒ポリエステル、チタン触媒ポリエステル、アルミニウム触媒ポリエステル、リチウム触媒ポリエステルおよびゲルマニウム触媒ポリエステルから選択される１以上のポリエステルであることを特徴とする。
【発明の効果】
【００１４】
本発明によれば、高い衛生性および高い環境負荷低減性を有する多層容器を提供することができる。また、この多層容器の製造に用いる多層プリフォームを提供することができる。
さらに、本発明の多層容器は、内層がバージンポリエステル、外層がリサイクルポリエステルにより構成されるものであるが、２層構成の容器は各層の厚さを調整することが比較的容易であり、外層を構成するリサイクルポリエステルの使用量を容易に増加させることができる。
【図面の簡単な説明】
【００１５】
【図１】本発明の多層容器の一実施形態を表す模式断面図である。
【図２】本発明の多層容器の一実施形態を表す模式断面図である。
【図３】本発明の多層プリフォームの一実施形態を表す模式断面図である。
【図４】本発明の多層プリフォームの一実施形態を表す模式断面図である。
【発明を実施するための形態】
【００１６】
（多層容器）
本発明の多層容器１０は、図１に示すように、内層１１と、外層１２とを有する。
さらに、本発明の多層容器１０は、内層１１表面に蒸着膜を有していてもよい（図示せず）。
【００１７】
一実施形態において、多層容器１０は、口部１３と、肩部１４と、胴部１５と、底部１６とを備える。一実施形態において、肩部１４は、口部１３と胴部１５との間に設けられ、口部１３側から胴部１５側に向けて径が徐々に拡大する形状を有する。
【００１８】
一実施形態において、口部１３は、図１などに示すように、キャップが螺着されるネジ部１７と、ネジ部１７下にカブラ１８と、カブラ１８下にサポートリング１９を備える。
また、一実施形態において、図１などに示すように、底部１６は、中央に位置する陥没部２０と、陥没部２０の周囲に設けられた接地部２１とを備える。このような構成とすることにより、多層容器内に加熱された内容物を充填したときや充填後加熱したときにおける内圧の増減による容器の変形を防止することができる。  
また、一実施形態において、多層容器１０の胴部１５は、パネル部２２を備える。このような構成とすることにより、多層容器内に加熱された内容物を充填したときや充填後加熱したときにおける内圧の増減による容器の変形を防止することができる。
【００１９】
本発明の多層容器の溶出アンチモン濃度は、６ｐｐｂ未満であることが好ましく、３ｐｐｂ未満であることがより好ましい。
溶出アンチモン濃度を６ｐｐｂ未満とすることにより、アメリカ食品医薬品局（ＦＤＡ）の２１ＣＦＲ（連邦法第２１章）において推奨される値を満たすこととなるため好ましい。
また、本発明の多層容器に充填する内容物の種類によっては、既に微量のアンチモンを含んでいる場合がある。多層容器の溶出アンチモン濃度を３ｐｐｂ未満としておくことにより、内容物へ最終的に溶存するアンチモンを低減できる。
なお、本発明において、「多層容器の溶出アンチモン濃度」は、本発明の多層容器に、２３℃の超純水を充填し、正立させた状態で、７０℃の環境下において１４日間静置した後、多層容器から取り出した水について測定したものである。
【００２０】
本発明の多層容器が備える外層は、後述するようにリサイクルポリエステルにより構成されるが、このリサイクルポリエステルの含有量は、多層容器に含まれる樹脂材料の総量１００質量部に対し、４０質量部以上９５質量部以下であることが好ましく、６０質量部以上８０質量部以下であることがより好ましい。
リサイクルポリエステルの含有量を、多層容器に含まれる樹脂材料の総量１００質量部に対し、４０質量部以上とすることにより、多層容器の環境負荷低減性をより向上することができる。
リサイクルポリエステルの含有量を、多層容器に含まれる樹脂材料の総量１００質量部に対し、９５質量部以下とすることにより、多層容器作製においてリサイクルポリエステルが内層側へ露出してしまうことを防止することができる。
【００２１】
本発明の多層容器は、容量／重量が、５ｍＬ／ｇ以上、５０ｍＬ／ｇ以下であることが好ましく、８ｍＬ／ｇ以上、４５ｍＬ／ｇ以下であることがより好ましい。
多層容器の容量／重量を５ｍＬ／ｇ以上とすることにより、多層容器のブロー成形性を向上することができる。
また、多層容器の容量／重量を５０ｍＬ／ｇ以下とすることにより、多層容器の耐熱性および強度を向上することができる。
【００２２】
本発明の多層容器は、高温の内容物を充填した場合、内容物充填後に加温した場合であっても、内容物にアンチモンなどが溶出してしまうことを防止することができ、高い衛生性を有するものであるため、加温用容器として好適に用いることができる。
【００２３】
（内層）
本発明の多層容器が備える内層は、マンガン触媒ポリエステル、チタン触媒ポリエステル、アルミニウム触媒ポリエステル、リチウム触媒ポリエステルおよびゲルマニウム触媒ポリエステルから選択される、バージンポリエステルにより構成されることを特徴とする。このような構成とすることにより、外層にリサイクルポリエステルを使用した場合であっても、内容物へのアンチモン溶出を防止することができる。
なお、本発明において、「バージンポリエステル」とは、下記するリサイクル処理が施されていないポリエステル、すなわち、未使用のポリエステルを指す。
【００２４】
マンガン触媒としては、例えば、酢酸マンガンなどの脂肪酸マンガン塩、炭酸マンガン、塩化マンガン、マンガンのアセチルアセトナート塩、水酸化マンガンなどが挙げられる
チタン触媒としては、例えば、テトラ−ｎ−プロピルチタネート、テトラ−ｉ−プロピルチタネート、テトラ−ｎ−ブチルチタネート、テトラ−ｎ−ブチルチタネートテトラマー、テトラ−ｔ−ブチルチタネート、テトラシクロヘキシルチタネート、テトラフェニルチタネート、テトラベンジルチタネートなどのチタンアルコキシド、チタンアルコキシドの加水分解により得られるチタン酸化物、酢酸チタン、シュウ酸チタン、シュウ酸チタンカリウム、シュウ酸チタンナトリウム、チタン酸カリウム、チタン酸ナトリウム、チタン酸−水酸化アルミニウム混合物、塩化チタン、塩化チタン−塩化アルミニウム混合物、臭化チタン、フッ化チタン、六フッ化チタン酸カリウム、六フッ化チタン酸コバルト、六フッ化チタン酸マンガン、六フッ化チタン酸アンモニウムおよびチタンアセチルアセトナートなどが挙げられる。
アルミニウム触媒としては、例えば、アルミニウムトリスアセチルアセテート、アルミニウムモノアセチルアセトネートビス（エチルアセトアセテート）およびエチルアセトアセテートアルミニウムジイソプロピレートなどが挙げられる。
リチウム触媒としては、例えば、エチルリチウム、プロピルリチウム、ｎ−ブチルリチウム、ｓｅｃ−ブチルリチウム、ｔｅｒｔ−ブチルリチウおよびフェニルリチウムなどが挙げられる。
ゲルマニウム触媒としては、例えば、二酸化ゲルマニウム、四酸化ゲルマニウム、ゲルマニウムテトラメトキシド、ゲルマニウムテトラエトキシド、ゲルマニウムテトラプロポキシド、ゲルマニウムテトラブトキシド、ゲルマニウムテトラペンタキシドおよびゲルマニウムテトラヘキソキシドなどが挙げられる。
【００２５】
本発明において、「ポリエステル」とは、ジカルボン酸化合物とジオール化合物との共重合体を意味する。
ジカルボン酸化合物としては、例えば、マロン酸、コハク酸、グルタル酸、アジピン酸、スベリン酸、セバシン酸、ドデカンジオン酸、エイコサンジオン酸、ピメリン酸、アゼライン酸、メチルマロン酸およびエチルマロン酸、アダマンタンジカルボン酸、ノルボルネンジカルボン酸、シクロヘキサンジカルボン酸、デカリンジカルボン酸、テレフタル酸、イソフタル酸、フタル酸、１，４−ナフタレンジカルボン酸、１，５−ナフタレンジカルボン酸、２，６−ナフタレンジカルボン酸、１，８−ナフタレンジカルボン酸、４，４’−ジフェニルジカルボン酸、４，４’−ジフェニルエーテルジカルボン酸、５−ナトリウムスルホイソフタル酸、フェニルエンダンジカルボン酸、アントラセンジカルボン酸、フェナントレンジカルボン酸、９，９’−ビス（４−カルボキシフェニル）フルオレン酸およびこれらのエステル誘導体などが挙げられる。
ジオール化合物としては、例えば、エチレングリコール、１，２−プロパンジオール、１，３−プロパンジオール、ブタンジオール、２−メチル−１，３−プロパンジオール、ヘキサンジオール、ネオペンチルグリコール、シクロヘキサンジメタノール、シクロヘキサンジエタノール、デカヒドロナフタレンジメタノール、デカヒドロナフタレンジエタノール、ノルボルナンジメタノール、ノルボルナンジエタノール、トリシクロデカンジメタノール、トリシクロデカンエタノール、テトラシクロドデカンジメタノール、テトラシクロドデカンジエタノール、デカリンジメタノール、デカリンジエタノール、５−メチロール−５−エチル−２−（１，１−ジメチル−２−ヒドロキシエチル）−１，３−ジオキサン、シクロヘキサンジオール、ビシクロヘキシル−４，４’−ジオール、２，２−ビス（４−ヒドロキシシクロヘキシルプロパン）、２，２−ビス（４−（２−ヒドロキシエトキシ）シクロヘキシル）プロパン、シクロペンタンジオール、３−メチル−１，２−シクロペンタジオール、４−シクロペンテン−１，３−ジオール、アダマンジオール、パラキシレングリコール、ビスフェノールＡ、ビスフェノールＳ，スチレングリコール、トリメチロールプロパンおよびペンタエリスリトールなどが挙げられる。
ポリエステルの中でも、テレフタル酸と、エチレングリコールとの共重合体であるポリエチレンテレフタレート、またはこれに共重合モノマーが添加された改質ポリエチレンテレフタレートが好ましい。
【００２６】
本発明の特性を損なわない範囲において、ポリエステルは、ジカルボン酸化合物およびジオール化合物以外のモノマーを含んでいてもよいが、その含有量は、全構成単位に対し、１０モル％以下であることが好ましく、５モル％以下であることがより好ましく、３モル％以下であることがさらに好ましい。
【００２７】
本発明の特性を損なわない範囲において、内層は、添加剤を含んでいてもよく、例えば、酸素吸収剤、ガスバリア性樹脂（ナイロン６、ナイロン６，６およびポリメタキシリレンアジパミド（ＭＸＤ６）などのポリアミド）、可塑剤、紫外線安定化剤、酸化防止剤、着色防止剤、艶消し剤、消臭剤、難燃剤、耐候剤、帯電防止剤、糸摩擦低減剤、スリップ剤、離型剤、抗酸化剤、イオン交換剤、アセトアルデヒド吸収剤（例えば、Ｃｏｌｏｒ  Ｍａｔｒｉｘ社製のＡＡ  Ｓｃａｖｅｎｇｅｒｓ）および着色剤などが挙げられる。
【００２８】
本発明の多層容器１０において、内層１１は、図１に示すように、内容物充填領域に設けられていることが好ましい。なお、本発明において、「内容物充填領域」とは、多層容器に内容物を充填させ、正立させた状態で、内容物と多層容器とが接する領域を意味する。
一実施形態において、内層１１は、口部１３の上端の下７０ｍｍの位置から、底部１６にかけて設けられることが好ましい。
より好ましくは、内層１１は、口部１３の上端の下１５ｍｍの位置から、底部１６にかけて設けられている。このような構成とすることにより、内層により内容物充填領域を覆うことができ、外層にリサイクルポリエステルを使用した場合であっても、内容物へのアンチモン溶出を効果的に防止することができる。
さらに好ましくは、本発明の多層容器１０において、内層１１は、図２に示すように、口部１３の上端から、底部１６にかけて設けられていることが好ましい。外層にリサイクルポリエステルを使用し、自動販売機などの中において横に倒した状態で、加温保管した場合であっても、内容物へのアンチモン溶出を効果的に防止することができる。
【００２９】
多層容器における内層の厚さは、０．０１ｍｍ以上０．２１ｍｍ以下であることが好ましく、０．０２５ｍｍ以上０．１ｍｍ以下であることが好ましい。
多層容器における内層の厚さを０．０１ｍｍ以上とすることにより、外層にリサイクルポリエステルを使用した場合であっても、内容物へのアンチモン溶出を効果的に防止することができる。
また、多層容器における内層の厚さを０．２１ｍｍ以下とすることにより、外層の多層容器における割合を増やすことができ、多層容器の環境負荷低減性をより向上することができる。
【００３０】
（外層）
本発明の多層容器が備える外層は、リサイクルポリエステルにより構成される。このような構成とすることにより、本発明の多層容器の環境負荷低減性を向上することができる。
【００３１】
本発明において、「リサイクルポリエステル」 とは、ケミカルリサイクルポリエステルまたはメカニカルリサイクルポリエステルを指す。
ケミカルリサイクルポリエステルとは、ポリエステル容器をモノマーレベルまで分解して、再度重合することにより得られたポリエステルを指す。
メカニカルリサイクルポリエステルとは、ポリエステル容器を選別・粉砕・洗浄して汚染物質や異物を除去し、フレークを得て、フレークを更に高温・減圧下などで一定時間処理して樹脂内部の汚染物質を除去することにより得られたポリエステルを指す。
【００３２】
本発明の特性を損なわない範囲において、外層は、添加剤を含んでいてもよく、例えば、酸素吸収剤、ガスバリア性樹脂（ナイロン６、ナイロン６，６およびポリメタキシリレンアジパミド（ＭＸＤ６）などのポリアミド）、可塑剤、紫外線安定化剤、酸化防止剤、着色防止剤、艶消し剤、消臭剤、難燃剤、耐候剤、帯電防止剤、糸摩擦低減剤、スリップ剤、離型剤、抗酸化剤、イオン交換剤、アセトアルデヒド吸収剤（例えば、Ｃｏｌｏｒ  Ｍａｔｒｉｘ社製のＡＡ  Ｓｃａｖｅｎｇｅｒｓ）および着色剤などが挙げられる。
【００３３】
多層容器における外層の厚さは、０．０４ｍｍ以上０．３３ｍｍ以下であることが好ましく、０．１ｍｍ以上０．２ｍｍ以下であることが好ましい。
多層容器における外層の厚さを０．０４ｍｍ以上とすることにより、多層容器の環境負荷低減性をより向上することができる。
また、多層容器における外層の厚さを０．３３ｍｍ以下とすることにより、多層プリフォーム作製においてリサイクルポリエステルが内層側へ露出してしまうことを防止することができる。
【００３４】
（蒸着膜）
本発明の多層容器は、内層の表面に蒸着膜を備えていてもよい。これにより、多層容器のガスバリア性を向上することができる。
【００３５】
蒸着膜としては、例えば、アルミニウムなどの金属、並びに酸化アルミニウム、酸化珪素、酸化マグシウム、酸化カルシウム、酸化ジルコニウム、酸化チタン、酸化ホウ素、酸化ハフニウム、酸化バリウムなどの無機酸化物、ヘキサメチルジシロキサンなどの有機珪素化合物、ＤＬＣ（Ｄｉａｍｏｎｄ  Ｌｉｋｅ  Ｃａｒｂｏｎ）膜などの硬質炭素膜から構成される、蒸着膜を挙げることができる。
なお、ＤＬＣ膜からなる硬質炭素膜とは、ｉカーボン膜または水素化アモルファスカーボン膜（ａ−Ｃ：Ｈ）とも呼ばれる硬質炭素膜のことで、ＳＰ３ 結合を主体にしたアモルファスな炭素膜のことである。
【００３６】
また、蒸着膜の厚さは、特に限定されるものではなく、例えば、１ｎｍ以上１５０ｎｍ以下とすることができる。
【００３７】
蒸着膜の形成は、従来公知の方法を用いて行うことができ、例えば、真空蒸着法、スパッタリング法およびイオンプレーティング法などの物理気相成長法（Ｐｈｙｓｉｃａｌ Ｖａｐｏｒ Ｄｅｐｏｓｉｔｉｏｎ法、ＰＶＤ法）、並びにプラズマ化学気相成長法、熱化学気相成長法および光化学気相成長法などの化学気相成長法（Ｃｈｅｍｉｃａｌ Ｖａｐｏｒ Ｄｅｐｏｓｉｔｉｏｎ法、ＣＶＤ法）などを挙げることができる。
【００３８】
（多層プリフォーム）
本発明の多層プリフォーム２３は、上記多層容器の製造に用いるものであり、図３および４に示すように、内層２４と、外層２５とを有する。
【００３９】
一実施形態において、多層プリフォーム２３は、図３および４に示すように、口部２６と、胴部２７と、底部２８とを備える。
【００４０】
（内層）
内層は、図３に示すように、口部２６の下端から、底部２８を覆うように設けられていてもよく、図４に示すように、口部２６の上端から、底部２８にかけて設けられていてもよい。また、胴部２７と底部２８とを覆うように設けられていてもよい（図示せず）。
なお、内層を構成する材料については、上述したため、ここでは記載を省略する。
【００４１】
多層プリフォームにおける内層の厚さは、 ０．１ｍｍ以上１．２ｍｍ以下であることが好ましく、０．２ｍｍ以上０．５ｍｍ以下であることが好ましい。
多層プリフォームにおける内層の厚さを０．１ｍｍ以上とすることにより、外層にリサイクルポリエステルを使用した場合であっても、内容物へのアンチモン溶出を効果的に防止することができる。
多層プリフォームにおける内層の厚さを１．２ｍｍ以下とすることにより、外層の多層容器における割合を増やすことができ、多層容器の環境負荷低減性をより向上することができる。
【００４２】
（外層）
外層を構成する材料については、上述したため、ここでは記載を省略する。
【００４３】
多層プリフォームにおける外層の厚さは、１．２ｍｍ以上３．５ｍｍ以下であることが好ましく、１．９ｍｍ以上２．２ｍｍ以下であることが好ましい。
多層プリフォームにおける外層の厚さを１．２ｍｍ以上とすることにより、多層容器の環境負荷低減性をより向上することができる。
また、多層プリフォームにおける外層の厚さを３．５ｍｍ以下とすることにより、多層プリフォーム作製においてリサイクルポリエステルが内層側へ露出してしまうことを防止することができる。
【００４４】
（多層容器の製造方法）
本発明の多層容器は、上記した内層および外層を構成する材料を、共射出成形することにより、多層プリフォームを作製し、これをブロー成形することにより本発明の多層容器を製造することができる。なお、内層の形成位置は、樹脂温度などの射出成形条件により調整することができる。
【００４５】
また、本発明の多層容器は、二色成形やインサート成形を利用することによっても製造することができる。
さらに、本発明の多層容器は、内部金型内にバージンポリエステルを射出成形し、内層を形成し、内部金型を後退させ、内部金型と内層との間に隙間を設け、この隙間にリサイクルポリエステルを射出成形し、外層を形成することにより製造することができる。
【実施例】
【００４６】
次に実施例を挙げて、本発明をさらに詳細に説明するが、本発明は、これら実施例に限定されるものではない。
【００４７】
実施例１
バージンポリエステル（ゲルマニウム触媒ＰＥＴ、三井化学（株）製、Ｊ−１２５Ｓ）と、メカニカルリサイクルポリエステル（協栄産業（株）製、ＮＡ−ＢＴ７９０６）を用意した。
これらを、射出成形機を用いて共射出し、バージンポリエステルから構成される内層と、メカニカルリサイクルポリエステルから構成される外層とを備える、図４に示す、多層（２種２層）プリフォームを作成した。
メカニカルリサイクルポリステルの使用量は、多層プリフォームを構成する樹脂材料１００質量部に対し、８０質量部となるように調整した。
多層プリフォームの胴部の厚さは２．８ｍｍ、目付量は２２ｇであった。
【００４８】
次いで、多層プリフォームを１１０℃に加熱し、ブロー成形金型内において、二軸延伸ブロー成形を行い、図２に示す内容量が５００ｍＬの多層容器を得た。
【００４９】
比較例１
上記メカニカルリサイクルポリエステルのみを使用した以外は、実施例１と同様にして、単層プリフォームを作製すると共に、これを二軸延伸ブロー成形し、内容量が５００ｍＬの容器を作製した。
【００５０】
比較例２
上記バージンポリエステルのみを使用した以外は、実施例１と同様にして、単層プリフォームを作製すると共に、これを二軸延伸ブロー成形し、内容量が５００ｍＬの容器を作製した。
【００５１】
比較例３
バージンポリエステル（アンチモン触媒ＰＥＴ 、新光合繊製、５０１５Ｗ）のみを使用し、単層プリフォームを作製すると共に、これを二軸延伸ブロー成形し、内容量が５００ｍＬの単層容器を作製した。
【００５２】
＜＜溶出アンチモン濃度評価＞＞
上記実施例および比較例において得られた容器に、超純水４８０ｍＬを充填した。各容器において、超純水は、口部の上端から２８．７ｍｍの位置から底部の位置まで充填されていた。
次いで、７０℃に設定したホットウォーマー内において、正立した状態で１４日間静置した。
静置後、容器から水を取り出し、そのアンチモン濃度を誘導結合プラズマ質量分析法（ＩＣＰ−ＭＳ）により測定した。測定結果を表１にまとめた。
【００５３】
＜＜耐熱性評価＞＞
上記実施例および比較例において得られた容器に水４８０ｍＬを充填しキャップをした後、
７０℃のお湯に８０分間浸漬した。
浸漬後、容器を平らな机の上に正立させ、下記評価基準に基づいて評価した。評価結果を表１にまとめた。
（評価基準）
ＯＫ：容器が正立した。
ＮＧ：正立せず、倒れてしまった。
【００５４】
＜＜環境負荷低減性＞＞
上記実施例および比較例において得られた容器に含まれる樹脂材料の総量１００質量部に対するリサイクルポリエステルの含有量を基に、環境負荷低減性のレベルを下記の通り定義した。
ＯＫ：リサイクルポリエステルの含有量が３０質量部以上
ＮＧ：リサイクルポリエステルの含有量が３０質量部未満
【００５５】
【表１】
2020183247.tif 000003
【００５６】
上記表からも明らかなように、本発明の多層容器は、優れた環境負荷低減性を有していることがわかる。
また、本発明の多層容器は、高い耐熱性を有しかつ、加温後における溶出アンチモン濃度を効果的に低減できており、加温用容器に好適に用いることができることがわかる。
【符号の説明】
【００５７】
１０：多層容器、１１：内層、１２：外層、１３：口部、１４：肩部、１５：胴部、１６：底部、１７：ネジ部、１８：カブラ、１９：サポートリング、２０：陥没部、２１：接地部、２２：パネル部、２３：多層プリフォーム、２４：内層、２５：外層、２６：口部、２７：胴部、２８：底部
【図１】
2020183247.tif 000004
【図２】
2020183247.tif 000005
【図３】
2020183247.tif 000006
【図４】
2020183247.tif 000007